СПОСОБ ПОЛУЧЕНИЯ КАТАЛИТИЧЕСКИХ КОМПОЗИЦИЙ И ПОЛИМЕРНЫХ ПРОДУКТОВ, ПОЛУЧЕННЫХ С ПРИМЕНЕНИЕМ ЭТИХ КАТАЛИТИЧЕСКИХ КОМПОЗИЦИЙ

1. Способ получения катализатора полимеризации олефинов, включающий
соединение одного или более носителей с одним или более магнийсодержащих соединений при условиях реакции с получением первого прореагировавшего продукта;
соединение одного или более хлорирующих соединений, выбранных из группы, включающей один или более хлорзамещенных силанов, включающих диметилдихлорсилан, хлортриметилсилан, метилтрихлорсилан, диэтилдихлорсилан, трет-бутилдиметилсилилхлорид, н-бутилтрихлорсилан или любую комбинацию перечисленного, с первым прореагировавшим продуктом при условиях реакции с получением второго прореагировавшего продукта;
соединение одного или более титансодержащих соединений, выбранных из группы, включающей один или более алкоксидов титана, один или более галогенидов титана и комбинации перечисленного, со вторым прореагировавшим продуктом при условиях реакции с получением катализатора;
причем катализатор, по существу, не содержит донорных соединений.
2. Способ по п. 1, в котором хлорирующее соединение представляет собой хлорзамещенный силан, выбранный из группы, в которой один или более хлорзамещенных силанов включает диметилдихлорсилан, хлортриметилсилан, метилтрихлорсилан, диэтилдихлорсилан, трет-бутилдиметилсилилхлорид, н-бутилтрихлорсилан, или любую комбинацию перечисленного, а титансодержащее соединение представляет собой галогенид титана.
1
2
1
2
3. Способ по п. 1, в котором одно или более магнийсодержащих соединений имеет формулу R-Mg-R, в которой R и R независимо выбирают из группы, включающей гидрокарбильные группы и атомы галогена.
4. Способ по п. 1, в котором один или более алкоксидов титана включает тетраизопропилтитанат, этоксид титана (IV), н-бутоксид титана (IV), трет-бутоксид титана (IV), тетракис(диметиламино)титан (V) или любую комбинацию перечисленного.
5. Способ по п. 1, в котором один или более галогенидов титана включает хлорид титана (IV), бромид титана (IV), фторид титана (IV), иодид титана (IV) или любую комбинацию перечисленного.
6. Способ по п. 1, в котором катализатор, по существу, не содержит донорных соединений, выбранных из группы, включающей спирты, тиолы, амины, фосфины, простые эфиры, кетоны и сложные эфиры.
7. Способ получения полиэтилена, включающий соединение этилена с катализатором по любому из пп 1 - 6 в реакторе полимеризации при условиях, подходящих для получения полиэтилена.
8. Полиэтилен, обладающий следующими свойствами:
распределение молекулярных масс (РММ) от 4,5 до 6,8;
наклон деформационного упрочнения более чем примерно 0,75, измеренный на основании оправки для измерения продольной вязкости (ОПВ),
21
2
отношение текучести расплава (I/I) в интервале от 30 до 45 и
21
2
отношение текучести расплава (I/I) не менее 8,33+(4,17·РММ).
9. Полиэтилен по п. 8, который содержит разветвления с длинной цепью (РДЦ) в количестве более чем 0,01 в расчете на 1000 атомов углерода и менее чем 0,05 в расчете на 1000 атомов углерода.
10. Полиэтилен по п. 9, в котором разветвления с длинной цепью включают более 6 атомов углерода.
11. Полиэтилен по любому из пп. 8 - 10, который имеет показатель полидисперсности сомономера менее чем примерно 0,5.
12. Полиэтилен по любому из пп. 8 - 10, который имеет полидисперсное распределение разветвлений с короткой цепью (РКЦ).
2
13. Полиэтилен по любому из пп. 8 - 10, который имеет индекс расплава (I) в интервале от 0,05 до 100 г/10 мин, что измеряют в соответствии со стандартом ASTM D-123 8-Е (при 190°C и нагрузке 2,16 кг).
21
2
14. Полиэтилен по любому из пп. 8 - 10, который имеет индекс потока (I) более чем примерно 10 г/10 мин, что измеряют в соответствии со стандартом ASTM D-1238-F (при 190°C и нагрузке 21,6 кг), и который имеет индекс расплава (I) менее чем примерно 100 г/10 мин, что измеряют в соответствии со стандартом ASTM D-1238-Е (при 190°C и нагрузке 2,16 кг).
3
15. Полиэтилен по любому из пп. 8 - 10, который имеет плотность не менее 0,945 г/см и прочность расплава не менее а (3,7463 ехр(-1,485 log(ИР))), причем а равно 1,9.
3
16. Полиэтилен по любому из пп. 8 - 10, который имеет плотность не более 0,945 г/см и прочность расплава не менее а (3,7463 ехр(-1,485 log(ИР))), причем а равно 1,2.
3
17. Полиэтилен по любому из пп. 8 - 10, который имеет плотность не более 0,945 г/см и прочность расплава не менее а (3,7463∙ехр(-1,485·log(ИР))), причем а равно 1,9.